(57)【要約】      （修正有）【課題】感光体全体として優れた電気的特性を維持しつつ、耐摩耗性を付与可能な電子写真感光体及び画像形成装置を提供する。【解決手段】電子写真感光体は、電荷発生剤と、正孔輸送剤と、バインダー樹脂とを含有した感光層を有し、前記正孔輸送剤がアミンスチルベン誘導体を含有し、かつ前記バインダー樹脂が一般式（２）で表されるポリカーボネート樹脂を含有する。2014235273.tif 000043【選択図】なし【特許請求の範囲】
【請求項１】
電荷発生剤と、正孔輸送剤と、バインダー樹脂とを含有した感光層を有する電子写真感光体であって、
前記正孔輸送剤が一般式（１）で表されるアミンスチルベン誘導体を含有し、かつ前記バインダー樹脂が一般式（２）で表されるポリカーボネート樹脂を含有する、電子写真感光体。
【化１】
2014235273.tif 000040
（前記一般式（１）中、Ｒ1〜Ｒ14は、それぞれ独立した水素原子、ハロゲン原子、炭素数１〜２０のアルキル基、炭素数１〜２０のハロゲン化アルキル基、炭素数１〜２０.のアルコキシ基、メチル基にて置換または非置換の炭素数６〜２０のアリール基、あるいは、メチル基にて置換または非置換のアミノ基であり、繰り返し数ａ〜ｄはそれぞれ独立した０〜４の整数である。ただし、ＡおよびＢ、あるいはいずれか一方が、メチル基にて置換または非置換の炭素数６〜２０のアリール基であり、ＣおよびＤ、あるいはいずれか一方が、メチル基にて置換または非置換の炭素数６〜２０のアリール基であり、Ａ、Ｂ、ＣおよびＤのうちアリール基でないものは、水素原子である。）
【化２】
2014235273.tif 000041
（前記一般式（２）中、Ｒ23〜Ｒ25は水素原子もしくは炭素数１〜４のアルキル基である。Ｗは単結合もしくは−Ｏ−を示す。ｐ＋ｑ＝１で、ｐ≧０．４である。）
【請求項２】
前記一般式（１）で表されるアミンスチルベン誘導体が、一般式（１’）で表されるアミンスチルベン誘導体である、請求項１に記載の電子写真感光体。
【化３】
2014235273.tif 000042
（前記一般式（１’）中、Ｒ1〜Ｒ14は、それぞれ独立した水素原子、ハロゲン原子、炭素数１〜２０のアルキル基、炭素数１〜２０のハロゲン化アルキル基、炭素数１〜２０のアルコキシ基、メチル基にて置換または非置換の炭素数６〜２０のアリール基、あるいは、メチル基にて置換または非置換のアミノ基であり、繰り返し数ａ〜ｄはそれぞれ独立した０〜４の整数である。ただし、ＡおよびＢ、あるいはいずれか一方が、メチル基にて置換または非置換の炭素数６〜２０のアリール基であり、ＣおよびＤ、あるいはいずれか一方が、メチル基にて置換または非置換の炭素数６〜２０のアリール基であり、Ａ、Ｂ、ＣおよびＤのうちアリール基でないものは、水素原子である。）
【請求項３】
前記一般式（１）又は前記一般式（１’）中のＲ2、Ｒ6、Ｒ9およびＲ13は、炭素数１〜１０のアルキル基である、請求項１又は請求項２に記載の電子写真感光体。
【請求項４】
前記一般式（２）中のＲ23〜Ｒ25のいずれか一つがメチル基である、請求項１から請求項３のいずれか１つに記載の電子写真感光体。
【請求項５】
像担持体と、
前記像担持体の表面を帯電させる帯電器と、
前記帯電器によって帯電された前記像担持体の表面を露光して前記表面に静電潜像を形成する露光器と、
前記トナー像を前記像担持体として現像する現像器と、
前記トナー像を前記像担持体から被転写体に転写するための転写器とを備える画像形成装置であって、
前記像担持体が請求項１から４のいずれか１つに記載の電子写真感光体である、画像形成装置。
【発明の詳細な説明】
【技術分野】
【０００１】
本発明は、電子写真感光体、及び電子写真感光体を備える画像形成装置に関する。
【背景技術】
【０００２】
電子写真方式のプリンターや複合機においては、像担持体として感光体が用いられている。感光体には、有機感光体、セレン感光体、アモルファスシリコン感光体などがある。そのうち、有機感光体は、環境への影響が比較的小さく、成膜が容易、製造が容易であるといったメリットを有しており、現在多くの画像形成装置に用いられている。
【０００３】
一般に、有機感光体は、導電性基体と、導電性基体の上に直接もしくは間接に設けられた感光層とを備えている。当該感光層は、電荷輸送材料と、電荷発生材料と、これらの材料を結着させる結着樹脂（バインダー樹脂）とを含有している。有機感光体は、電荷輸送材料と電荷発生材料とが別々の層で形成されている場合、積層型感光体と呼ばれ、電荷輸送材料と電荷発生材料とが同一の層で形成されている場合、単層型感光体と呼ばれる。
【０００４】
単層型及び積層型の有機感光体に適用可能な電荷輸送材料としては、特許文献１に開示されているアミンスチルベン誘導体が挙げられる。当該アミンスチルベン誘導体は、優れた電気的特性を示しており、残留電位を低下させることができる。
【先行技術文献】
【特許文献】
【０００５】
【特許文献１】特開２００６−００８６７０号公報
【発明の概要】
【発明が解決しようとする課題】
【０００６】
しかしながら、感光体全体として、像担持体に必要な電気的特性や耐久性といった特性を発揮するためには、電荷輸送材料単独の性能のみならず、電荷発生材料や結着樹脂の特性が大きく寄与するほかに、これらの相性（各種成分の組合せにより現れた特性）も重要な因子となっている。特許文献１に開示されているアミンスチルベン誘導体を電荷輸送材料として使用される場合も、優れた電気的特性を維持させつつ、感光体全体の耐摩耗性を向上させることが要求されている。
【０００７】
本発明は、上述した事情に鑑みてなされたものであり、その目的は、感光体全体として優れた電気的特性を維持しつつ、耐摩耗性を付与可能な電子写真感光体及び画像形成装置を提供することにある。
【課題を解決するための手段】
【０００８】
本発明による電子写真感光体は、電荷発生剤と、正孔輸送剤と、バインダー樹脂とを含有した感光層を有する。本発明による電子写真感光体において、正孔輸送剤が一般式（１）で表されるアミンスチルベン誘導体を含有し、かつ前記バインダー樹脂が一般式（２）で表されるポリカーボネート樹脂を含有する。
【０００９】
【化１】
2014235273.tif 000002
【００１０】
ここで、一般式（１）中、Ｒ1〜Ｒ14は、それぞれ独立した水素原子、ハロゲン原子、炭素数１〜２０のアルキル基、炭素数１〜２０のハロゲン化アルキル基、炭素数１〜２０のアルコキシ基、メチル基にて置換または非置換の炭素数６〜２０のアリール基、あるいは、メチル基にて置換または非置換のアミノ基であり、繰り返し数ａ〜ｄはそれぞれ独立した０〜４の整数である。ただし、ＡおよびＢ、あるいはいずれか一方が、メチル基にて置換または非置換の炭素数６〜２０のアリール基であり、ＣおよびＤ、あるいはいずれか一方が、メチル基にて置換または非置換の炭素数６〜２０のアリール基であり、Ａ、Ｂ、ＣおよびＤのうちアリール基でないものは、水素原子である。
【００１１】
【化２】
2014235273.tif 000003
【００１２】
ここで、一般式（２）中、  Ｒ23〜Ｒ25は水素原子もしくは炭素数１〜４のアルキル基である。Ｗは単結合もしくは−Ｏ−を示す。ｐ＋ｑ＝１で、ｐ≧０．４である。
【００１３】
本発明による画像形成装置は、像担持体と、前記像担持体の表面を帯電させる帯電器と、前記帯電器によって帯電された前記像担持体の表面を露光して前記表面に静電潜像を形成する露光器と、前記トナー像を前記像担持体として現像する現像器と、前記トナー像を前記像担持体から被転写体に転写するための転写器とを備えている。本発明による画像形成装置において、前記像担持体は上述した電子写真感光体である。
【発明の効果】
【００１４】
本発明によれば、電子写真感光体において、優れた電気的特性を維持させると共に耐摩耗性を向上させることができる。
【図面の簡単な説明】
【００１５】
【図１】本発明の実施形態における単層型電子写真感光体の構造を示す概略断面図である。
【図２】本発明の実施形態における積層型電子写真感光体の構造を示す概略断面図である。
【図３】本発明の実施形態における電子写真感光体を備えた画像形成装置の構成を示す概略図である。
【発明を実施するための形態】
【００１６】
以下、本発明における実施形態について説明する。ただし、本発明は、これらに限定されるものではない。
【００１７】
本実施形態における単層型又は積層型電子写真感光体（以下、「感光体」と記する）の感光層には、電荷発生剤と、正孔輸送剤と、バインダー樹脂とが含有されている。
【００１８】
正孔輸送剤は、電荷輸送材料の一種であり、式（１）で表されるアミンスチルベン誘導体を使用する。
【００１９】
【化３】
2014235273.tif 000004
【００２０】
ここで、Ｒ1〜Ｒ14は、それぞれ独立した水素原子、ハロゲン原子、炭素数１〜２０のアルキル基、炭素数１〜２０のハロゲン化アルキル基、炭素数１〜２０のアルコキシ基、メチル基にて置換または非置換の炭素数６〜２０のアリール基、あるいは、メチル基にて置換または非置換のアミノ基であり、繰り返し数ａ〜ｄはそれぞれ独立した０〜４の整数である。ただし、ＡおよびＢ、あるいはいずれか一方が、メチル基にて置換または非置換の炭素数６〜２０のアリール基であり、ＣおよびＤ、あるいはいずれか一方が、メチル基にて置換または非置換の炭素数６〜２０のアリール基であり、Ａ、Ｂ、ＣおよびＤのうちアリール基でないものは、水素原子である。
【００２１】
また、バインダー樹脂は、式（２）で表されるポリカーボネート樹脂を使用する。
【００２２】
【化４】
2014235273.tif 000005
【００２３】
ここで、Ｒ23〜Ｒ25は水素原子もしくは炭素数１〜４のアルキル基である。Ｗは単結合もしくは−Ｏ−を示す。ｐ＋ｑ＝１で、ｐ≧０．４である。
【００２４】
なお、Ｗが単結合である場合、２つのフェニレン基が直接的に結合したビフェニル構造を有することを意味する。
【００２５】
式（１）で表されるアミンスチルベン誘導体と式（２）で表されるポリカーボネート樹脂とを含有する電子写真感光体は、電気的特性および耐摩耗性に優れている。これによって、このような電子写真感光体を備えた画像形成装置は、耐久性があり、長期にわたって高画質な画像を形成することができる。
【００２６】
感光体は、上記構成を満たしていれば、すなわち、正孔輸送剤としての式（１）で表されるアミンスチルベン誘導体と、バインダー樹脂としての式（２）で表されるポリカーボネート樹脂とを感光層に含有していれば、その他は特に限定されない。
【００２７】
具体的には、感光体は、例えば、図１に示すような、感光層が、同一層に少なくとも電荷発生剤、正孔輸送剤、及びバインダー樹脂と呼ばれる結着樹脂を含有する感光体、いわゆる単層型感光体であってもよい。
【００２８】
また、感光体は、図２に示すような、感光層が、少なくとも電荷発生剤及びベース樹脂と呼ばれる結着樹脂を含有する電荷発生層と、正孔輸送剤及び前述の単層感光体に用いる結着樹脂と同様、バインダー樹脂を含有する電荷輸送層とが少なくとも積層している感光体、いわゆる積層型感光体であってもよい。
【００２９】
本実施形態に係る感光体においては、式（２）で表されるポリカーボネート樹脂が、単層型感光体においても積層型感光体においても、前述のバインダー樹脂に含有されている。
【００３０】
図１は本発明の実施形態における単層型電子写真感光体１０の構造を示す概略断面図である。
【００３１】
単層型感光体１０は、図１（ａ）に示すように、導電性基体１１と、導電性基体１１上に設けられた感光層１２とを備える。感光層１２は、同一層に電荷発生剤と、正孔輸送剤と、電子輸送剤と、バインダー樹脂とを含有する。
【００３２】
なお、単層型感光体１０は、導電性基体１１と、感光層１２とを備えていれば、特に限定されない。具体的には、例えば、図１（ａ）に示すように、導電性基体１１上に感光層１２が直接設けられてもよいし、図１（ｂ）に示すように、導電性基体１１と感光層１２との間に下引き層１３が設けられてもよい。
【００３３】
図２は本発明の実施形態における積層型電子写真感光体２０の構造を示す概略断面図である。
【００３４】
積層型感光体２０は、図２（ａ）に示すように、導電性基体２１と、導電性基体２１上に設けられた感光層２２とを備えている。さらに、感光層２２は、電荷発生層２２ａと、電荷輸送層２２ｂとを含む。電荷発生層２２ａは、電荷発生剤及びベース樹脂を含有する。電荷輸送層２２ｂは、正孔輸送剤及びバインダー樹脂を含有する。
【００３５】
また、積層型感光体２０は、導電性基体２１と、電荷発生層２２ａ及び電荷輸送層２２ｂを積層した感光層２２とを備えていれば、特に限定されない。具体的には、積層型感光体２０は、図２（ａ）に示すように、導電性基体２１上に、電荷発生層２２ａ及び電荷輸送層２２ｂの順で積層したものであってもよい。あるいは、ここで図示していないが、積層型感光体２０は、導電性基体２１上に、電荷輸送層２２ｂ及び電荷発生層２２ａの順に積層したものであってもよい。また、導電性基体２１上に感光層２２が直接設けられてもよいし、図２（ｂ）に示すように、導電性基体２１と感光層２２との間に下引き層２３が設けられてもよい。もしくは、ここで図示していないが、積層型感光体２０には、電荷輸送層２２ｂと電荷発生層２２ａとの間に中間層が設けられてもよい。
【００３６】
また、本実施形態における単層型又は積層型電子写真感光体は、感光層の表面側に保護層をさらに備えてもよい。ただし、画像流れの発生を防止する観点及び製造コストを抑制する観点から、本実施形態における単層型又は積層型電子写真感光体は感光層を最外層に配置することが好ましい。
【００３７】
以下、単層型電子写真感光体及び積層型電子写真感光体の各構成部分について詳細に説明する。
【００３８】
［導電性基体］
本実施形態において、導電性基体は、少なくとも表面部が導電性を有するものであれば、特に限定されない。導電性基体は、例えば、導電性を有する材料から構成されるものであってもよいし、プラスチック材料又はガラスの表面を、導電性を有する材料で被覆や蒸着したものであってもよい。ここで、導電性を有する材料としては、例えば、アルミニウム、鉄、銅、錫、白金、銀、バナジウム、モリブデン、クロム、カドニウム、チタン、ニッケル、パラジウム、インジウム、ステンレス鋼及び真鍮等の金属や合金が挙げられる。これら導電性を有する材料は１種を単独で用いてもよいし、２種以上を組合せて用いてもよい。例示した導電性基体のうち、アルミニウム又はアルミニウム合金からなるものを用いることが好ましく、この場合、より好適な画像を形成することができる感光体を提供することができる。このことは、感光層から導電性基体への電荷の移動が良好であることによると考えられる。
【００３９】
導電性基体の形状は、特に限定されない。例えば、適用する画像形成装置の構造に合わせて、シート状であっても、ドラム状であってもよい。
【００４０】
また、導電性基体は、使用に際して、充分な機械的強度を有することが望ましい。
【００４１】
［感光層］
単層型電子感光体１０は、感光層１２を備える。感光層１２は、電荷発生剤と、正孔輸送剤と、バインダー樹脂とを同一層に含有する。また、積層型電子感光体２０の感光層２２は、電荷発生剤を含む電荷発生層２２ａと、正孔輸送剤及びバインダー樹脂を含有する電荷輸送層２２ｂとを有する。
【００４２】
また、単層型又は積層型電子感光体のいずれにおいても、必要に応じて、電子輸送剤、添加剤を感光層に含有させてもよい。
【００４３】
（電荷発生剤）
電荷発生剤としては、電子写真感光体の電荷発生剤として用いることができるものであれば、特に限定されない。具体的には、例えば、Ｘ型無金属フタロシアニン（ｘ−Ｈ2Ｐｃ）、Ｙ型オキソチタニルフタロシアニン（Ｙ−ＴｉＯＰｃ）、ペリレン顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、セレン、セレン−テルル、セレン−ヒ素、硫化カドミウム、アモルファスシリコン等の無機光導電材料の粉末、ピリリウム塩、アンサンスロン系顔料、トリフェニルメタン系顔料、スレン系顔料、トルイジン系顔料、ピラゾリン系顔料、キナクリドン系顔料等が挙げられる。
【００４４】
また、電荷発生剤は、所望の領域に吸収波長を有するように、上述した各電荷発生剤を単独で用いてもよいし、２種以上を組み合わせて用いてもよい。さらに、例えば、半導体レーザー等の光源を使用したレーザービームプリンターやファクシミリ等のデジタル光学系の画像形成装置には、７００ｎｍ以上の波長領域に感度を有する感光体が必要となるため、例えば、Ｘ型無金属フタロシアニン（ｘ−Ｈ2Ｐｃ）やＹ型オキソチタニルフタロシアニン（Ｙ−ＴｉＯＰｃ）等のフタロシアニン系顔料が好適に用いられる。なお、フタロシアニン系顔料の結晶形については特に限定されず、種々のものが使用される。
【００４５】
また、３５０〜５５０ｎｍの短波長レーザー光源を用いた画像形成装置の場合には、電荷発生剤として、アンサンスロン系顔料、ペリレン系顔料が好適に用いられる。
【００４６】
上述した電荷発生剤のうち、具体的に、式（３）〜（６）で表されるフタロシアニン系顔料（ＣＧＭ−１〜ＣＧＭ−４）を使用することがより好ましい。
【００４７】
【化５】
2014235273.tif 000006
【００４８】
【化６】
2014235273.tif 000007
【００４９】
【化７】
2014235273.tif 000008
【００５０】
【化８】
2014235273.tif 000009
【００５１】
（正孔輸送剤）
正孔輸送剤は、一般式（１）で表されるアミンスチルベン誘導体を含む。
【００５２】
【化９】
2014235273.tif 000010
【００５３】
ここで、Ｒ1〜Ｒ14は、それぞれ独立した水素原子、ハロゲン原子、炭素数１〜２０のアルキル基、炭素数１〜２０のハロゲン化アルキル基、炭素数１〜２０のアルコキシ基、メチル基にて置換又は非置換の炭素数６〜２０のアリール基、あるいは、メチル基にて置換または非置換のアミノ基であり、繰り返し数ａ〜ｄはそれぞれ独立した０〜４の整数である。ただし、ＡおよびＢ、あるいはいずれか一方が、メチル基にて置換または非置換の炭素数６〜２０のアリール基であり、ＣおよびＤ、あるいはいずれか一方が、メチル基にて置換または非置換の炭素数６〜２０のアリール基であり、Ａ、Ｂ、ＣおよびＤのうちアリール基でないものは、水素原子である。
【００５４】
一般式（１）で表されるアミンスチルベン誘導体は、分子末端のフェニルアミノ基におけるフェニルのオルト位、メタ位、あるいはパラ位に、所定のエテニル基および所定の置換基を導入することにより、立体障害が生じるため、結晶化しにくく、バインダー樹脂への相溶性および溶剤への溶解性を向上させることができる。
【００５５】
したがって、このようなアミンスチルベン誘導体を、電子写真感光体における正孔輸送剤として使用することにより、かかるアミンスチルベン誘導体を感光層中に均一に分散することができ、優れた感度特性および耐久性を有する電子写真感光体を提供することができる。
【００５６】
なお、分子末端のフェニルアミノ基におけるフェニルのオルト位及びメタ位に所定のエテニル基を有するアミンスチルベン誘導体であれば、ヨウ化ベンゼン誘導体等との反応を介して、より製造しやすいという利点もある。
【００５７】
また、本発明に係る正孔輸送剤は、一般式（１’）で表されるアミンスチルベン誘導体を含んでもよい。これによって、感度特性および耐久性に優れた電子写真感光体を提供することができる。
【００５８】
【化１０】
2014235273.tif 000011
【００５９】
ここで、前記一般式（１’）中、Ａ〜Ｄ、Ｒ1〜Ｒ14および繰り返し数ａ〜ｄは、前記一般式（１）の内容と同様である。
【００６０】
すなわち、一般式（１’）で表されるアミンスチルベン誘導体は、分子末端のフェニルアミノ基におけるフェニルのパラ位に、所定のエテニル基および所定の置換基を導入することにより、立体障害が生じるため、バインダー樹脂への相溶性および溶剤への溶解性を向上させることができる。
【００６１】
また、分子末端のフェニルアミノ基におけるフェニルのパラ位に所定のエテニル基を有する化合物であれば、ホルミル化等の反応を介して、より製造しやすいという利点もある。
【００６２】
より具体的には、本発明のアミンスチルベン誘導体によれば、一般式（１）および式（１’）中のＲ2、Ｒ6、Ｒ9およびＲ13が炭素数１〜１０の置換または非置換のアルキル基であることにより、バインダー樹脂への相溶性、および溶剤に対する溶解性をさらに向上させることができ、電荷移動度を高めるとともに、バインダー樹脂中での結晶化をより効果的に防ぐことができる。
【００６３】
したがって、このような置換基を有するアミンスチルベン誘導体を、電子写真感光体における電荷輸送剤（正孔輸送剤）として使用することにより、さらに優れた感度特性および耐久性を有する電子写真感光体を提供することができる。また、このような置換基であれば、導入が比較的容易であるため、所定のアミンスチルベン誘導体を比較的高い収率で生産することができる。
【００６４】
また、本発明のアミンスチルベン誘導体によれば、一般式（１）および（１’）中のＡおよびＢ、あるいはいずれか一方が、メチル基にて置換または非置換の炭素数６〜２０のアリール基であり、ＣおよびＤ、あるいはいずれか一方が、メチル基にて置換または非置換の炭素数６〜２０のアリール基であり、Ａ、Ｂ、ＣおよびＤのうちアリール基でないものは、水素原子であることにより、分子内共役が広がり、電荷移動度を高めることができる。
【００６５】
したがって、このようなアミンスチルベン誘導体を、電子写真感光体における電荷輸送剤（正孔輸送剤）として使用することにより、優れた感度特性を有した電子写真感光体を提供することができる。また、このような構造であれば、比較的導入が容易であるため、所定のアミンスチルベン誘導体を比較的高い収率で生産することができる。
【００６６】
上述した式（１）で示されるアミンスチルベン誘導体のうち、具体的に、式（７）〜（１２）で示されるＨＴＭ−１〜ＨＴＭ−６を使用することがより好ましい。
【００６７】
【化１１】
2014235273.tif 000012
【００６８】
【化１２】
2014235273.tif 000013
【００６９】
【化１３】
2014235273.tif 000014
【００７０】
【化１４】
2014235273.tif 000015
【００７１】
【化１５】
2014235273.tif 000016
【００７２】
【化１６】
2014235273.tif 000017
【００７３】
（電子輸送剤）
電荷輸送剤として、正孔輸送剤のほかに、必要に応じて、感光層に電子輸送剤を含有させてもよい。特に単層電子写真感光体においては、電子を輸送することでバイポーラーの特性を付与するために用いられる。一方、積層型電子写真感光体の場合、電荷発生層に電子輸送剤を含有させてもよい。
【００７４】
電子輸送剤としては、例えば、ナフトキノン系化合物、ジフェノキノン系化合物、アントラキノン系化合物、アゾキノン系化合物、ニトロアントアラキノン系化合物、ジニトロアントラキノン系化合物等のキノン系化合物、マロノニトリル系化合物、チオピラン系化合物、トリニトロチオキサントン系化合物、３，４，５，７−テトラニトロ−９−フルオレノン系化合物、ジニトロアントラセン系化合物、ジニトロアクリジン系化合物、テトラシアノエチレン、２，４，８−トリニトロチオキサントン、ジニトロベンゼン、ジニトロアントラセン、ジニトロアクリジン、無水コハク酸、無水マレイン酸、ジブロモ無水マレイン酸等が挙げられる。これら電子輸送剤は１種を単独で又は２種以上を組合せて用いられる。
【００７５】
上述した電子輸送剤のうち、具体的に、式（１３）〜（２０）で示されるＥＴＭ−１〜ＥＴＭ−８を使用することがより好ましい。
【００７６】
【化１７】
2014235273.tif 000018
【００７７】
【化１８】
2014235273.tif 000019
【００７８】
【化１９】
2014235273.tif 000020
【００７９】
【化２０】
2014235273.tif 000021
【００８０】
【化２１】
2014235273.tif 000022
【００８１】
【化２２】
2014235273.tif 000023
【００８２】
【化２３】
2014235273.tif 000024
【００８３】
【化２４】
2014235273.tif 000025
【００８４】
（結着樹脂）
感光体に用いる結着樹脂としては、前述のように単層感光体の感光層もしくは積層感光体の電荷輸送層に用いるバインダー樹脂と、積層感光体の電荷発生層に用いる場合の電荷発生層用ベース樹脂とが挙げられる。
【００８５】
バインダー樹脂は、上述したように単層感光体の感光層もしくは積層感光体の電荷輸送層に用いることができるものであり、式（２）で表されるポリカーボネート樹脂を含有している。
【００８６】
電荷発生層用ベース樹脂は、上述のように積層感光体の電荷発生層に用いることができる電荷発生層用の結着樹脂であれば、特に限定されない。
【００８７】
通常、積層型電子写真感光体が電荷発生層、電荷輸送層の順に形成されるため、電荷発生層用ベース樹脂は、電荷輸送層の塗布溶剤に溶解しないように、同一の感光体においてはバインダー樹脂とは異なるものが選択される。
【００８８】
上述の電荷発生層用ベース樹脂の具体例としては、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ポリウレタン樹脂、ポリスルホン樹脂、ジアリルフタレート樹脂、ケトン樹脂、ポリビニルアセタール樹脂、ポリビニルブチラール樹脂、ポリエーテル樹脂、シリコーン樹脂、エポキシ樹脂、フェノール樹脂、尿素樹脂、メラミン樹脂、エポキシアクリレート樹脂、ウレタン−アクリレート樹脂等が挙げられ、ポリビニルブチラールが好適に使用される。電荷発生層に用いる電荷発生層用ベース樹脂は、１種を単独で用いてもよく、２種以上を併用してもよい。
（バインダー樹脂）
バインダー樹脂は、式（２）で表されるポリカーボネート樹脂を含む。ポリカーボネート樹脂は、式（２−１）で表される繰返し構造単位及び式（２−２）で表される繰返し構造単位からなるポリカーボネート共重合体である。
【００８９】
【化２５】
2014235273.tif 000026
【００９０】
ここで、Ｒ23〜Ｒ25は水素原子もしくは炭素数１〜４のアルキル基である。Ｗは単結合もしくは−Ｏ−を示す。ｐ＋ｑ＝１で、ｐ≧０．４である。
【００９１】
【化２６】
2014235273.tif 000027
【００９２】
【化２７】
2014235273.tif 000028
【００９３】
バインダー樹脂として、式（２）で表されるポリカーボネート樹脂によれば、ｐが０．４以上であることにより、感光体の耐摩耗性が向上する。また、電子写真感光体の他の特性、例えば、電気的特性及び機械的特性等を考慮する観点から、ｐが０．４以上０．６以下であることがより好ましい。
【００９４】
また、式（２−１）及び式（２−２）で表される繰り返し単位において、好ましくは、Ｒ23〜Ｒ25のうちの少なくとも１つは、炭素数１〜４のアルキル基である。より好ましくは、Ｒ23〜Ｒ25のいずれか１つがメチル基である。
【００９５】
その理由としては、Ｒ23〜Ｒ25がアルキル基で置換されることにより、非ハロゲン系溶剤に対する溶解性、及びアミンスチルベン誘導体に対する相溶性を向上させることができ、良好な電気的特性及び耐摩耗性を実現することに寄与することができる。特に、式（２−１）で示される繰り返し単位において、Ｗが単結合の場合、Ｒ23〜Ｒ25がアルキル基で置換されるポリカーボネートは良好な耐摩耗性を示す。
【００９６】
一方、アルキル置換基の鎖長、分岐性及び数量が高まるにつれて、分子同士の絡み合いが低下し、分子のパッキング性が低下する傾向があるため、耐摩耗性に悪影響を及ぼす恐れがある。
【００９７】
従って、上述したポリカーボネート樹脂において、繰り返し単位の芳香環に適切な数量、且つ適切な鎖長のアルキル基で置換されることにより、優れた電気的特性及び耐摩耗性を感光体に付与することができる。
【００９８】
また、式（２−２）で示す繰り返し単位における２つのフェニレン基の間には第四級炭素があり、当該第四級炭素は、メチル基及びエチル基にて置換されているため、通常の第二級炭素の場合と比べて、相対的に繰返し構造単位自体として低極性の箇所が部分的に存在する。これにより、式（１）で表される正孔輸送剤は、式（２）で表される繰返し構造単位の近傍に集まりやすくなる。その結果、電荷輸送層中の正孔輸送剤の分散性が高まって、安定した光感度を示す。
【００９９】
上述した一般式（１）で表されるアミンスチルベン誘導体を含む正孔輸送剤と、一般式（２）で表されるポリカーボネートを含有させるバインダー樹脂とを組み合わせて使用することにより、両者の優れた特性を夫々維持することができると共に、一般式（２）で表されるポリカーボネート樹脂に対して、アミンスチルベン誘導体が良好な相溶性を示す。したがって、電荷輸送層１３は、良好的な電気的特性を維持しつつ、耐摩耗性を向上することができる。
【０１００】
バインダー樹脂（ポリカーボネート樹脂）の分子量は、粘度平均分子量で３０，０００以上であることが好ましく、４０，０００〜６０，０００であることがより好ましい。バインダー樹脂の分子量が低すぎると、バインダー樹脂の耐摩耗性を高めるという効果を充分に発揮できず、電荷輸送層が摩耗しやすくなる傾向がある。また、バインダー樹脂の分子量が高すぎると、非ハロゲン系極性及び無極性混合溶剤に溶解しにくくなって、電荷輸送層用塗布液を調製しにくくなる等、好適な電荷輸送層を形成することが困難になる傾向がある。
【０１０１】
ポリカーボネートの構造は、特に限定されず、例えば、式（２−１）で表される繰返し構造単位と式（２−２）で表される繰返し構造単位とがランダムに共重合したランダム共重合体、両繰返し構造単位が交互に共重合した交互共重合体、１つ又は複数の式（２−１）で表される繰返し構造単位と１つ又は複数の式（２−２）で表される繰返し構造単位とが周期的に共重合した周期的共重合体、又は、複数の式（２−１）で表される繰返し構造単位からなるブロックと複数の式（２−２）で表される繰返し構造単位からなるブロックとが共重合したブロック共重合体であってよい。
【０１０２】
バインダー樹脂の製造方法は、上述した構造のポリカーボネート樹脂を製造することができれば、特に限定されない。これらの製造方法として、例えば、ポリカーボネート樹脂の繰返し構造単位を構成するためのジオール化合物とホスゲンとを界面縮重合させる方法、いわゆるホスゲン法や、ジオール化合物とジフェニルカーボネートとをエステル交換反応させる方法等が挙げられる。より具体的には、例えば、式（２−３）で表されるジオール化合物が４０ｍｏｌ％以上となるように、式（２−３）で表されるジオール化合物及び式（２−４）で表されるジオール化合物を混合して得た混合物と、ホスゲンとを界面縮重合させる方法等が挙げられる。
【０１０３】
【化２８】
2014235273.tif 000029
【０１０４】
【化２９】
2014235273.tif 000030
【０１０５】
なお、本実施形態におけるバインダー樹脂としては、ポリカーボネート樹脂を単独で用いてもよいが、ポリカーボネート樹脂以外の樹脂を、本発明の効果を損なわない範囲で加えてもよい。ポリカーボネート樹脂とブレンドし得るその他の樹脂としては、例えば、具体的には、スチレン系樹脂、スチレン−ブタジエン共重合体、スチレン−アクリロニトリル共重合体、スチレン−マレイン酸共重合体、スチレン−アクリル酸共重合体、アクリル共重合体、ポリエチレン樹脂、エチレン−酢酸ビニル共重合体、塩素化ポリエチレン樹脂、ポリ塩化ビニル樹脂、ポリプロピレン樹脂、アイオノマー、塩化ビニル−酢酸ビニル共重合体、ポリエステル樹脂、アルキド樹脂、ポリアミド樹脂、ポリウレタン樹脂、ポリアリレート樹脂、ポリスルホン樹脂、ジアリルフタレート樹脂、ケトン樹脂、ポリビニルブチラール樹脂、ポリエーテル樹脂、ポリエステル樹脂等の熱可塑性樹脂や、シリコーン樹脂、エポキシ樹脂、フェノール樹脂、尿素樹脂、メラミン樹脂、その他架橋性の熱硬化性樹脂、さらにエポキシアクリレート樹脂、ウレタン−アクリレート共重合樹脂等の光硬化性樹脂等が挙げられる。これらは単独で用いてもよいし、２種以上を組み合わせて用いてもよい。
【０１０６】
（添加剤）
本実施形態における電子写真感光体は、電荷発生層、電荷輸送層、中間層及び保護層のいずれに対しても、電子写真特性に悪影響を与えない範囲で、各種添加剤を含有してもよい。添加剤としては、例えば、酸化防止剤、ラジカル捕捉剤、１重項クエンチャー、紫外線吸収剤等の劣化防止剤、軟化剤、可塑剤、表面改質剤、増量剤、増粘剤、分散安定剤、ワックス、アクセプタ、ドナー、界面活性剤、及びレベリング剤等が挙げられる。そして、酸化防止剤としては、例えば、ヒンダードフェノール、ヒンダードアミン、パラフェニレンジアミン、アリールアルカン、ハイドロキノン、スピロクロマン、スピロインダノン及びこれらの誘導体、有機硫黄化合物、有機燐化合物等が挙げられる。
【０１０７】
また、電荷発生層の感度を向上させるために、電荷発生層には、例えばテルフェニル、ハロナフトキノン類、アセナフチレン等の増感剤を含有させてもよい。
【０１０８】
また、電荷輸送層の耐クラック性を向上させるために、電荷輸送層には、可塑剤として、例えば化学式（ＢＰ−１）〜（ＢＰ−２０）で表されるビフェニル誘導体のうち、１種を単独で又は２種以上を組合せて含有させてもよい。
【０１０９】
【化３０】
2014235273.tif 000031
【０１１０】
［下引き層］
本実施形態における電子写真感光体は、導電性基体と電荷発生層との間に位置する中間層として、無機粒子及び下引き層用結着樹脂を含有する下引き層を有してもよい。導電性基体と電荷発生層との間に下引き層を介在させることにより、リークの発生を抑える程度に絶縁しつつ、電子写真感光体を露光した際に円滑に電流を流して抵抗の上昇を抑えることができる。
【０１１１】
無機粒子として、例えば、金属（アルミニウム、鉄、銅等）、金属酸化物（酸化チタン、アルミナ、酸化ジルコニウム、酸化スズ、酸化亜鉛等）、及び非金属酸化物（シリカ等）等が挙げられる。これらの無機粒子は１種を単独で又は２種以上を組合せて用いられる。
【０１１２】
下引き層用結着樹脂としては、下引き層を形成する結着樹脂として用いることができるものであれば、特に限定されない。例えば、電荷発生層の説明において例示した電荷発生層用ベース樹脂の中から、１種を単独で又は２種以上を混合して用いられる。
【０１１３】
［電子写真感光体の製造方法］
まず、単層型感光体の製造方法について説明する。
【０１１４】
単層型感光体は、塗布液を導電性基体上に塗布し、乾燥することによって製造される。この塗布液は、電荷発生剤、電荷輸送剤、バインダー樹脂、及び必要に応じて各種添加剤等を溶剤に溶解又は分散させることにより製造される。
【０１１５】
単層型感光体において、電荷発生剤、電荷輸送剤及びバインダー樹脂の各含有量は、適宜選定され、特に限定されない。具体的には、例えば、電荷発生剤の含有量は、バインダー樹脂１００質量部に対して、０．１〜５０質量部であることが好ましく、０．５〜３０質量部であることがより好ましい。また、電子輸送剤の含有量は、バインダー樹脂１００質量部に対して、５〜１００質量部であることが好ましく、１０〜８０質量部であることがより好ましい。また、正孔輸送剤の含有量は、バインダー樹脂１００質量部に対して、５〜５００質量部であることが好ましく、２５〜２００質量部であることがより好ましい。さらに、正孔輸送剤と電子輸送剤との総量、すなわち、電荷輸送剤の含有量は、バインダー樹脂１００質量部に対して、２０〜５００質量部であることが好ましく、３０〜２００質量部であることがより好ましい。
【０１１６】
また、単層型感光体の感光層の厚さは、感光層として充分に作用することができれば、特に限定されない。具体的には、５〜１００μｍであることが好ましく、１０〜５０μｍであることが好ましい。
【０１１７】
次に、積層型電子写真感光体の製造方法について説明する。
【０１１８】
具体的には、例えば、まず、電荷発生層形成用塗布液を調製する。電荷発生層形成用塗布液は、電荷発生剤、ベース樹脂、及び必要に応じて各種添加剤等を溶剤に溶解又は分散させることにより調製される。
【０１１９】
電荷輸送層形成用塗布液も必要に応じて各種添加剤等を溶剤に溶解又は分散させることにより調製される。そして、電荷発生層形成用塗布液及び電荷輸送層形成用塗布液のいずれか一方の塗布液を導電性基体上に塗布し、乾燥することによって、電荷発生層及び電荷輸送層のいずれか一方を形成させる。その後、他方の塗布液を、導電性基体上に形成された電荷発生層又は電荷輸送層に塗布し、乾燥した後、他方の層を形成させ、積層型感光体を製造することができる。
【０１２０】
積層型感光体において、電荷発生剤、電荷輸送剤、ベース樹脂及びバインダー樹脂の各含有量は、適宜選定され、特に限定されない。具体的には、例えば、電荷発生剤の含有量は、電荷発生層を構成するベース樹脂１００質量部に対して、５〜１０００質量部であることが好ましく、３０〜５００質量部であることがより好ましい。
【０１２１】
また、電荷輸送剤の含有量は、電荷輸送層を構成するバインダー樹脂１００質量部に対して、１０〜５００質量部であることが好ましく、２５〜１００質量部であることがより好ましい。
【０１２２】
また、電荷発生層及び電荷輸送層の各層の厚さは、それぞれの層として充分に作用することができれば、特に限定されない。電荷発生層の厚さは、具体的には、０．０１〜５μｍであることが好ましく、０．１〜３μｍであることがより好ましい。また、電荷輸送層の厚さは、具体的には、２〜１００μｍであることが好ましく、５〜５０μｍであることがより好ましい。
【０１２３】
また、塗布液に含有される溶剤としては、各成分を溶解又は分散させることができれば、特に限定されない。具体的には、例えば、メタノール、エタノール、イソプロパノール、ブタノール等のアルコール類、ｎ−ヘキサン、オクタン、シクロヘキサン等の脂肪族系炭化水素、ベンゼン、トルエン、キシレン等の芳香族炭化水素、ジクロロメタン、ジクロロエタン、四塩化炭素、クロロベンゼン等のハロゲン化炭化水素、ジメチルエーテル、ジエチルエーテル、テトラヒドロフラン、エチレングリコールジメチルエーテル、ジエチレングリコールジメチルエーテル等のエーテル類、アセトン、メチルエチルケトン、シクロヘキサノン等のケトン類、酢酸エチル、酢酸メチル等のエステル類、ジメチルホルムアルデヒド、ジメチルホルムアミド、ジメチルスルホキシド等が挙げられる。これらの溶剤は、例示した溶剤を単独で用いてもよいし、２種以上を組み合わせて用いてもよい。感光体の製造過程における作業者の安全衛生を改善する観点から、非ハロゲン系溶剤を用いることが好ましい。
【０１２４】
また、単層型又は積層型電子写真感光体のいずれにおいても、塗布液は、各成分を混合、分散することにより調製される。例えば、ビーズミル、ロールミル、ボールミル、アトライタ、ペイントシェーカー、超音波分散器等を用いて調製する方法が挙げられる。
【０１２５】
塗布液には、各成分の分散性、感光層表面の平滑性をよくするために、界面活性剤、レベリング剤等を添加してもよい。
【０１２６】
塗布方法としては、塗布液を導電性基体上に均一に塗布できる方法であれば、特に限定されない。例えば、ディップコート法、スプレーコート法、スピンコート法、バーコート法等が挙げられる。
【０１２７】
乾燥方法としては、電荷発生層用塗布液中の溶媒が蒸発して、電荷発生層が形成される方法であれば、特に限定されない。例えば、高温乾燥機、減圧乾燥機等を用いて４０〜１５０℃で３〜１２０分間の条件で熱処理（熱風乾燥）する方法が挙げられる。
【０１２８】
電子写真感光体は、電子写真方式の画像形成装置の像担持体として用いることができる。また、この画像形成装置としては、電子写真方式のものであれば、特に限定されない。電子写真感光体は、具体的には、例えば、後述の画像形成装置の像担持体として用いることができる。
【０１２９】
［画像形成装置］
本実施形態に係る画像形成装置は、像担持体と、像担持体の表面を帯電させる帯電器と、露光器と、静電潜像をトナー像として現像する現像器と、トナー像を像担持体から被転写体へ転写するための転写器とを備える。露光器は、帯電器によって帯電された像担持体の表面を露光して当該表面に静電潜像を形成する。本実施形態に係る画像形成装置において、像担持体は、上述した電子写真感光体である。即ち、本実施形態に係る画像形成装置は、電子写真方式の画像形成装置であって、像担持体を電子写真感光体として用いるものであれば、特に限定されない。
【０１３０】
本実施形態における画像形成装置としては、オゾン等のガスの発生を抑制できる点から、接触帯電方式の帯電器を備えた画像形成装置であることが好ましい。
【０１３１】
また、本実施形態の画像形成装置として、複数色のトナーを用いるタンデム型のカラー画像形成装置が用いられる。より具体的には、各表面上にそれぞれ異なった各色のトナーによるトナー像を形成させるために、所定方向に並設された複数の像担持体である感光体と、各感光体に対向して配置され、表面にトナーを担持して搬送し、搬送されたトナーを各感光体の表面にそれぞれ供給する現像ローラを備えた複数の現像装置とを備えた画像形成装置である。
【０１３２】
以下、タンデム型カラープリンターを本実施形態に係る画像形成装置の一例として、図３を用いて説明する。
【０１３３】
図３は、本発明の実施形態における電子写真感光体を備えた画像形成装置の構成を示す概略図である。カラープリンター１は、箱型の機器本体１ａを有しており、この機器本体１ａ内には、用紙Ｐを給紙する給紙部２と、画像形成部３と、定着処理を施す定着部４とが設けられている。画像形成部３は、給紙部２から給紙された用紙Ｐを搬送しながら用紙Ｐに画像データ等に基づくトナー像を転写する。定着部４は、画像形成部３で用紙Ｐ上に転写された未定着トナー像を用紙Ｐに定着する。さらに、機器本体１ａの上面には、定着部４で定着処理の施された用紙Ｐが排紙される排紙部５が設けられている。
【０１３４】
給紙部２は、給紙カセット１２１、ピックアップローラ１２２、給紙ローラ１２３，１２４，１２５、及びレジストローラ１２６を備えている。給紙カセット１２１は、機器本体１ａから挿脱可能に設けられ、各サイズの用紙Ｐを貯留し、ピックアップローラ１２２は、給紙カセット１２１の上方位置に設けられ、給紙カセット１２１に貯留されている用紙Ｐを１枚ずつ取り出す。給紙ローラ１２３，１２４，１２５は、ピックアップローラ１２２によって取り出された用紙Ｐを用紙搬送路に送り出す。レジストローラ１２６は、給紙ローラ１２３，１２４，１２５によって用紙搬送路に送り出された用紙Ｐを一時待機させた後、所定のタイミングで画像形成部３に供給する。
【０１３５】
また、給紙部２は、機器本体１ａに取り付けられる手差しトレイ（不図示）とピックアップローラ１２７とをさらに備えている。ピックアップローラ１２７は、手差しトレイに載置された用紙Ｐを取り出す。ピックアップローラ１２７によって取り出された用紙Ｐは、給紙ローラ１２３，１２５によって用紙搬送路に送り出され、レジストローラ１２６によって、所定のタイミングで画像形成部３に供給される。
【０１３６】
画像形成部３は、画像形成ユニット７と、中間転写ベルト３１と、２次転写ローラ３２とを備えている。中間転写ベルト３１には、画像形成ユニット７によってその表面（接触面）にコンピュータ等から電送された画像データに基づくトナー像が１次転写される。２次転写ローラ３２は、中間転写ベルト３１上のトナー像を給紙カセット１２１から送り込まれた用紙Ｐに２次転写させるために使用される。
【０１３７】
画像形成ユニット７は、上流側から下流側に向けて順次配設されたブラック用ユニット７Ｋと、イエロー用ユニット７Ｙと、シアン用ユニット７Ｃと、マゼンタ用ユニット７Ｍとを備えている。各ユニット７Ｋ，７Ｙ，７Ｃ及び７Ｍは、それぞれの中央位置に像担持体としての感光体ドラム３７が矢符（時計回り）方向に回転可能に配置されている。そして、各感光体ドラム３７の周囲には、帯電器３９、露光装置３８、現像装置７１、不図示のクリーニング装置及び除電手段としての除電器等が、回転方向上流側から順に各々配置されている。なお、感光体ドラム３７としては、上述した電子写真感光体を用いる。
【０１３８】
ここで、本実施形態の画像形成装置では、帯電器３９として接触帯電方式の帯電器を用いているが、矢符方向に回転されている感光体ドラム３７の周面を均一に帯電させるものであれば、非接触帯電方式の帯電器を用いてもよい。接触帯電方式の帯電器３９としては、例えば、帯電ローラ及び帯電ブラシ等が感光体ドラム３７に接触したまま、感光体ドラム３７の周面（表面）を帯電させる装置、即ち、接触方式の帯電ローラ及び帯電ブラシ等を備えた帯電器等が挙げられる。
【０１３９】
接触方式の帯電ローラとしては、例えば、少なくとも表面部が樹脂で構成され、感光体ドラム３７と接触したまま、感光体ドラム３７の回転に従属して回転するローラ等が挙げられる。より具体的には、例えば、帯電ローラは、回転可能に軸支された芯金と、芯金上に形成された樹脂層と、芯金に電圧を印加する電圧印加手段とを備えたもの等が挙げられる。このような帯電ローラを備えた帯電器は、電圧印加手段によって、芯金に電圧を印加することによって、樹脂層を介して接触する感光体ドラム３７の表面を帯電させることができる。
【０１４０】
このような接触方式の帯電ローラを備える帯電器は、像担持体として有機感光体を用いた場合、最表層の摩耗量が大きくなる傾向があったが、最表層として電荷輸送層を備える電子写真感光体を像担持体として用いた場合、最表層（積層型の場合、電荷輸送層であり、単層型の場合、感光層である）の摩耗量が少ない等の耐久性の高いものが得られる。このことから、製造が容易であるとともに、感光層を構成する有機材料の選択肢が多様で構造設計の自由度が高いという有機感光体としての利点を活かしつつ、摩耗量が少ない等の耐久性の高い感光体が得られる。
【０１４１】
また、帯電ローラの樹脂層を構成する樹脂は特に限定されないが、例えば、シリコーン樹脂、ウレタン樹脂、シリコーン変性樹脂等が挙げられる。この樹脂層は無機充填材を含有してもよい。
【０１４２】
また、電圧印加手段で印加する電圧は、直流電圧のみであることが好ましい。そうすることによって、最表層として電荷輸送層（積層型の場合）又は感光層（単層型の場合）を備える電子写真感光体を像担持体として用いた場合、最表層の摩耗量をより少なくすることができる。具体的には、帯電ローラに交流電圧や直流電圧に交流電圧を重畳した重畳電圧を印加した場合よりも、帯電ローラに直流電圧のみを印加した場合のほうが、最表層である電荷輸送層の摩耗量を少なくすることができる。
【０１４３】
また、交流電圧を印加すると、帯電による像担持体の表面（周面）の電位を均一化することができる傾向があるが、接触帯電方式の帯電器を備えた画像形成装置では、直流電圧のみを印加しても均一に帯電でき、帯電ローラに直流電圧のみを印加することによって、好適な画像を形成することができ、さらに、感光層の摩耗量を低減させることができる。
【０１４４】
露光装置３８は、いわゆるレーザー走査ユニットであり、帯電器３９によって均一に帯電された感光体ドラム３７の周面に、上位装置であるパーソナルコンピュータ（ＰＣ）から入力された画像データに基づくレーザー光を照射し、感光体ドラム３７上に画像データに基づく静電潜像を形成する。現像装置７１は、静電潜像が形成された感光体ドラム３７の周面にトナーを供給することで、画像データに基づくトナー像を形成させる。そして、このトナー像が中間転写ベルト３１に１次転写される。クリーニング装置は、中間転写ベルト３１へのトナー像の１次転写が終了した後、感光体ドラム３７の周面に残留しているトナーを清掃する。除電器は、１次転写が終了した後、感光体ドラム３７の周面を除電する。クリーニング装置及び除電器によって清浄化処理された感光体ドラム３７の周面は、新たな帯電処理のために帯電器３９へ向かい、新たな画像形成のために帯電処理が行われる。
【０１４５】
中間転写ベルト３１は、無端ベルト状の回転体であって、表面（接触面）側が各感光体ドラム３７の周面にそれぞれ当接するように駆動ローラ３３、従動ローラ３４、バックアップローラ３５、及び１次転写ローラ３６等の複数のローラに架け渡されている。又、中間転写ベルト３１は、各感光体ドラム３７と対向配置された１次転写ローラ３６によって感光体ドラム３７に押圧された状態で、複数のローラによって無端回転するように構成されている。駆動ローラ３３は、ステッピングモータ等の駆動源によって回転駆動し、中間転写ベルト３１を無端回転させるための駆動力を与える。従動ローラ３４、バックアップローラ３５、及び１次転写ローラ３６は、回転自在に設けられ、駆動ローラ３３による中間転写ベルト３１の無端回転に伴って従動回転する。これらのローラ３４，３５，３６は、駆動ローラ３３の主動回転に応じて中間転写ベルト３１を介して従動回転するとともに、中間転写ベルト３１を支持する。
【０１４６】
１次転写ローラ３６は、１次転写バイアス（トナーの帯電極性とは逆極性）を中間転写ベルト３１に印加する。そうすることによって、各感光体ドラム３７上に形成されたトナー像は、各感光体ドラム３７と１次転写ローラ３６との間で、駆動ローラ３３の駆動により矢符（反時計回り）方向に周回する中間転写ベルト３１に重ねられて順次転写（１次転写）される。
【０１４７】
２次転写ローラ３２は、トナー像と逆極性の２次転写バイアスを用紙Ｐに印加する。そうすることによって、中間転写ベルト３１上に１次転写されたトナー像は、２次転写ローラ３２とバックアップローラ３５との間で用紙Ｐに転写され、これによって、用紙Ｐにカラーの未定着トナー像が転写される。
【０１４８】
定着部４は、画像形成部３で用紙Ｐに転写された転写画像に定着処理を施す。定着部４は、加熱ローラ４１と、加圧ローラ４２とを備えている。加熱ローラ４１は、通電発熱体により加熱される。加圧ローラ４２は、この加熱ローラ４１に対向配置され、周面が加熱ローラ４１の周面に押圧当接される。
【０１４９】
そして、画像形成部３で２次転写ローラ３２により用紙Ｐに転写された転写画像は、用紙Ｐが加熱ローラ４１と加圧ローラ４２との間を通過する際の加熱による定着処理で用紙Ｐに定着される。そして、定着処理の施された用紙Ｐは、排紙部５へ排紙されるようになっている。又、本実施形態の画像形成装置（カラープリンター１）には、定着部４と排紙部５との間の適所に搬送ローラ６が配設されている。
【０１５０】
排紙部５は、カラープリンター１の機器本体１ａの頂部を凹没することによって形成され、この凹没した凹部の底部に排紙された用紙Ｐを受ける排紙トレイ５１が形成されている。
【０１５１】
本実施形態の画像形成装置（カラープリンター１）は、以上のような画像形成動作によって、用紙Ｐ上に画像形成を行う。本実施形態の画像形成装置では、像担持体として上述した電子写真感光体が用いられるので、特に、接触方式の帯電器を備えた場合には、電荷輸送層の摩耗量を顕著に抑制することができ、長期間に亘って像担持体を取替えなくとも好適な画像を形成することができる。
【実施例】
【０１５２】
以下に、実施例により本発明をさらに具体的に説明する。なお、本発明は実施例により何ら限定されるものではない。
［積層型電子写真感光体の作製］
［実施例１］
（下引き層の形成）
アルミナとシリカで表面処理後、湿式分散しながらメチルハイドロジェンポリシロキサンにて表面処理した酸化チタン（テイカ製、試作品ＳＭＴ−Ａ、数平均一次粒子径１０ｎｍ）（２重量部）と、６，１２，６６，６１０四元共重合ポリアミド樹脂アミラン（東レ製、品番：ＣＭ８０００）（１重量部）とをビーズミルにて、メタノール（１０重量部）、ブタノール（１重量部）及びトルエン（１重量部）からなる混合溶剤に混合して５時間分散させ、下引き層用塗布液を調製した。
【０１５３】
得られた下引き層用塗布液を５ミクロンのフィルタにてろ過後、導電性支持体として直径３０ｍｍ、全長２４６ｍｍのアルミニウム製のドラム状支持体にディップコート法にて塗布し、１３０℃で３０分間熱処理し、膜厚１μｍの下引き層を形成した。
【０１５４】
（電荷発生層の形成）
次にＣＧＭ−２（１．５重量部）と、ベース樹脂としてポリビニルアセタール樹脂（積水化学工業、品番：エスレックＢＸ−５）（１重量部）と、分散媒としてプロピレングリコールモノメチルエーテル（４０重量部）と、テトラヒドロフラン（４０重量部）とを混合し、ビーズミルにて２時間分散させ、電荷発生層用の塗布液を調製した。得られた塗布液を３ミクロンのフィルタにてろ過後、上記で作製した下引き層上にディップコート法にて塗布し、５０℃で１０分間乾燥させて、膜厚０．３μｍの電荷発生層を形成した。
【０１５５】
（電荷輸送層の形成）
次に、正孔輸送剤として上述のアミンスチルベン化合物ＨＴＭ−１（４５重量部）と、添加剤としてＢＨＴ（０．５重量部）と、メタターフェニル（３重量部）と、電子アクセプタ化合物ＥＴＭ−１（１重量部）と、バインダー樹脂としてポリカーボネート樹脂（Ｒｅｓｉｎ−１、粘度平均分子量５０，１００）（１００重量部）と、溶剤としてテトラヒドロフラン（４２０重量部）と、トルエン（２１０部）とを混合溶解し電荷輸送層用塗布液を調製した。Ｒｅｓｉｎ−１の組成は、式（２１）により表されている。
【０１５６】
【化３１】
2014235273.tif 000032
【０１５７】
調製した電荷輸送層用塗布液を、電荷発生層用塗布液と同様にして電荷発生層上に塗布し、１２０℃にて４０分間乾燥し、膜厚２０μｍの電荷輸送層を形成し、積層型電子写真感光体を作製した。
【０１５８】
［実施例２］
正孔輸送剤として、ＨＴＭ−１の代わりにＨＴＭ−２を用いたこと以外、実施例１と同様である。
【０１５９】
［実施例３］
正孔輸送剤として、ＨＴＭ−１の代わりにＨＴＭ−３を用いたこと以外、実施例１と同様である。
【０１６０】
［実施例４］
正孔輸送剤として、ＨＴＭ−１の代わりにＨＴＭ−４を用いたこと以外、実施例１と同様である。
【０１６１】
［実施例５］
正孔輸送剤として、ＨＴＭ−１の代わりにＨＴＭ−５を用いたこと以外、実施例１と同様である。
【０１６２】
［実施例６］
正孔輸送剤として、ＨＴＭ−１の代わりにＨＴＭ−６を用いたこと以外、実施例１と同様である。
【０１６３】
［実施例７］
バインダー樹脂として、Ｒｅｓｉｎ−１の代わりにＲｅｓｉｎ−２（粘度平均分子量５０，３００）を用いたこと以外、実施例１と同様である。Ｒｅｓｉｎ−２の組成は、式（２２）により表されている。
【０１６４】
【化３２】
2014235273.tif 000033
【０１６５】
［実施例８］
バインダー樹脂としてＲｅｓｉｎ−１の代わりに、Ｒｅｓｉｎ−３（粘度平均分子量５０，２００）を用いたこと以外、実施例１と同様である。Ｒｅｓｉｎ−３の組成は、式（２３）により表されている。
【０１６６】
【化３３】
2014235273.tif 000034
【０１６７】
［実施例９］
バインダー樹脂としてＲｅｓｉｎ−１の代わりに、Ｒｅｓｉｎ−４（粘度平均分子量５０，２００）を用いたこと以外、実施例１と同様である。Ｒｅｓｉｎ−４の組成は、式（２４）により表されている。
【０１６８】
【化３４】
2014235273.tif 000035
【０１６９】
［比較例１］
バインダー樹脂として、Ｒｅｓｉｎ−１の代わりにＲｅｓｉｎ−５（粘度平均分子量５０，３００）を用いたこと以外、実施例１と同様である。Ｒｅｓｉｎ−５の組成は、式（２５）により表されている。
【０１７０】
【化３５】
2014235273.tif 000036
【０１７１】
［比較例２］
正孔輸送剤として、ＨＴＭ−１の代わりにＨＴＭ−２を用いたこと以外、比較例１と同様である。
【０１７２】
［比較例３］
正孔輸送剤として、ＨＴＭ−１の代わりにＨＴＭ−３を用いたこと以外、比較例１と同様である。
【０１７３】
［比較例４］
正孔輸送剤として、ＨＴＭ−１の代わりにＨＴＭ−４を用いたこと以外、比較例１と同様である。
【０１７４】
［比較例５］
正孔輸送剤として、ＨＴＭ−１の代わりにＨＴＭ−５を用いたこと以外、比較例１と同様である。
【０１７５】
［比較例６］
正孔輸送剤として、ＨＴＭ−１の代わりにＨＴＭ−６を用いたこと以外、比較例１と同様である。
［単層型電子写真感光体の作製］
［実施例１０］
正孔輸送剤としてのアミンスチルベン化合物ＨＴＭ−１（５０重量部）と、電子輸送剤としてのＥＴＭ−２（２０重量部）と、電荷発生剤としてのＸ型無金属フタロシアニンＣＧＭ−１（３重量部）と、バインダー樹脂としてのポリカーボネート樹脂共重合体Ｒｅｓｉｎ−１（１００重量部）とを、溶媒としてのテトラヒドロフラン（８００重量部）に対して添加した。次いで、超音波分散機を用いて混合分散して、単層型感光体層用の塗布液を調製した。得られた塗布液を、導電性基材（アルミニウム素管）上に塗布し、１００℃で、３０分間熱風乾燥して、膜厚２５μｍの単層型の電子写真感光体を得た。
【０１７６】
［実施例１１］
正孔輸送剤として、ＨＴＭ−１の代わりにＨＴＭ−２を用いたこと以外、実施例１０と同様である。
【０１７７】
［実施例１２］
正孔輸送剤として、ＨＴＭ−１の代わりにＨＴＭ−３を用いたこと以外、実施例１０と同様である。
【０１７８】
［実施例１３］
正孔輸送剤として、ＨＴＭ−１の代わりにＨＴＭ−４を用いたこと以外、実施例１０と同様である。
【０１７９】
［実施例１４］
正孔輸送剤として、ＨＴＭ−１の代わりにＨＴＭ−５を用いたこと以外、実施例１０と同様である。
【０１８０】
［実施例１５］
正孔輸送剤として、ＨＴＭ−１の代わりにＨＴＭ−６を用いたこと以外、実施例１０と同様である。
【０１８１】
［実施例１６］
バインダー樹脂として、Ｒｅｓｉｎ−１の代わりにＲｅｓｉｎ−２（粘度平均分子量５０，３００）を用いたこと以外、実施例１０と同様である。
【０１８２】
［実施例１７］
バインダー樹脂として、Ｒｅｓｉｎ−１の代わりにＲｅｓｉｎ−３（粘度平均分子量５０，２００）を用いたこと以外、実施例１０と同様である。
【０１８３】
［実施例１８］
バインダー樹脂として、Ｒｅｓｉｎ−１の代わりにＲｅｓｉｎ−４（粘度平均分子量５０，２００）を用いたこと以外、実施例１０と同様である。
【０１８４】
［実施例１９］
電荷発生剤として、ＣＧＭ−１の代わりにＣＧＭ−１と同重量部のＣＧＭ−２及びＰＹ−１２８（１重量部）を用いたこと以外、実施例９と同様である。ＰＹ−１２８は、式（２６）により表されている。
【０１８５】
【化３６】
2014235273.tif 000037
【０１８６】
［実施例２０］
正孔輸送剤として、ＨＴＭ−１の代わりにＨＴＭ−２を用いたこと以外、実施例１９と同様である。
【０１８７】
［実施例２１］
正孔輸送剤として、ＨＴＭ−１の代わりにＨＴＭ−３を用いたこと以外、実施例１９と同様である。
【０１８８】
［実施例２２］
正孔輸送剤として、ＨＴＭ−１の代わりにＨＴＭ−４を用いたこと以外、実施例１９と同様である。
【０１８９】
［実施例２３］
正孔輸送剤として、ＨＴＭ−１の代わりにＨＴＭ−５を用いたこと以外、実施例１９と同様である。
【０１９０】
［実施例２４］
正孔輸送剤として、ＨＴＭ−１の代わりにＨＴＭ−６を用いたこと以外、実施例１９と同様である。
【０１９１】
［実施例２５］
電子輸送剤として、ＥＴＭ−２の代わりにＥＴＭ−３を用いたこと以外、実施例１９と同様である。
【０１９２】
［実施例２６］
電子輸送剤として、ＥＴＭ−２の代わりにＥＴＭ−４を用いたこと以外、実施例１９と同様である。
【０１９３】
［実施例２７］
電子輸送剤として、ＥＴＭ−２の代わりにＥＴＭ−５を用いたこと以外、実施例１９と同様である。
【０１９４】
［実施例２８］
電子輸送剤として、ＥＴＭ−２の代わりにＥＴＭ−６を用いたこと以外、実施例１９と同様である。
【０１９５】
［実施例２９］
電子輸送剤として、ＥＴＭ−２の代わりにＥＴＭ−７を用いたこと以外、実施例１９と同様である。
【０１９６】
［実施例３０］
電子輸送剤として、ＥＴＭ−２の代わりにＥＴＭ−８を用いたこと以外、実施例１９と同様である。
【０１９７】
［比較例７］
バインダー樹脂として、Ｒｅｓｉｎ−１の代わりにＲｅｓｉｎ−４（粘度平均分子量５０，３００）を用いたと共に、電子輸送剤として、ＥＴＭ−２の代わりにＥＴＭ−１を用いたこと以外、実施例１０と同様である。
【０１９８】
［比較例８］
正孔輸送剤として、ＨＴＭ−１の代わりにＨＴＭ−２を用いたこと以外、比較例７と同様である。
【０１９９】
［比較例９］
正孔輸送剤として、ＨＴＭ−１の代わりにＨＴＭ−３を用いたこと以外、比較例７と同様である。
【０２００】
［比較例１０］
正孔輸送剤として、ＨＴＭ−１の代わりにＨＴＭ−４を用いたこと以外、比較例７と同様である。
【０２０１】
［比較例１１］
正孔輸送剤として、ＨＴＭ−１の代わりにＨＴＭ−５を用いたこと以外、比較例７と同様である。
【０２０２】
［比較例１２］
正孔輸送剤として、ＨＴＭ−１の代わりにＨＴＭ−６を用いたこと以外、比較例７と同様である。
［電子写真感光体の性能評価］
（電気的特性評価）
作製した積層型電子写真感光体及び単層型電子写真感光体のそれぞれを、電気的特性試験機にて、以下の条件にて帯電能（表面電位Ｖ0）および感度特性（残留電位ＶL）を測定した。測定環境の温度は１０℃で、湿度は２０％であった。
【０２０３】
（積層型電子写真感光体の測定条件）
ドラム感度試験機を用いて、回転数を３１ｒｐｍとし、−６００Ｖになるように帯電させた状態で電位を測定し、初期表面電位（Ｖo）とした。次いで、ハロゲンランプの光からハンドパルスフィルターを用いて取り出した波長７８０ｎｍの単色光（半値幅：２０ｎｍ、光量：０．２６μＪ／ｃｍ2）を感光体表面に照射した。照射後、５０ｍｓｅｃ経過した後の表面電位を測定し、残留電位（ＶL）とした。
【０２０４】
（単層型電子写真感光体の測定条件）
ドラム感度試験機を用いて、７００Ｖになるように帯電させた状態で電位を測定し、初期表面電位（Ｖo）とした。次いで、ハロゲンランプの光からハンドパルスフィルターを用いて取り出した波長７８０ｎｍの単色光（半値幅：２０ｎｍ、光量：１．５μＪ／ｃｍ2）を感光体表面に照射した。照射後、１００ｍｓｅｃ経過した後の表面電位を測定し、残留電位（ＶL）とした。
【０２０５】
［摩耗試験］
（単層型電子写真感光体及び積層型電子写真感光体共通）
調製した電荷輸送層用塗布液、もしくは単層型塗布液をφ７８アルミパイプに巻きつけたＰＰシート（厚さ０．３ｍｍ）に塗布し、１２０℃で４０分乾燥し、膜厚３０μｍの摩耗評価用のシートを作製した。
【０２０６】
このＰＰシートからＣＴ層を剥離し、ウイールＳ−３６（テーバー社製）に貼り付け、サンプルを作製した。作製したサンプルをロータリーアブレージョンテスタ（（株）東洋精機製作製）を用いて摩耗輪Ｃ−１０（テーバー社製）、荷重５００ｇｆ、回転速度６０ｒｐｍにて１０００回転摩耗試験を実施し、摩耗試験前後のサンプルの重量変化である摩耗減量（ｍｇ／１０００回転）を測定し、耐摩耗性を評価した。
【０２０７】
表１は、上述した積層型電子写真感光体の電気的特性評価と摩耗評価試験の結果、及び感光層の各材料を示す。また、表２は、上述した単層型電子写真感光体の電気的特性評価と摩耗評価試験の結果、及び感光層の各材料を示す。
【０２０８】
【表１】
2014235273.tif 000038
【０２０９】
【表２】
2014235273.tif 000039
【０２１０】
表１及び表２により、電荷輸送剤（正孔輸送剤）として式（１）で表されるアミンスチルベン誘導体と、バインダー樹脂として一般式（２）で表されるポリカーボネート樹脂とを含有する積層型電子写真感光体（実施例１〜９）、及び単層型電子写真感光体（実施例１０〜３０）は、電気的特性評価において残留電位が低く、耐摩耗試験において摩耗減量が少なかったことがわかった。したがって、本発明に係る積層型及び単層型電子写真感光体によれば、優れた電気的特性を維持しつつ、耐摩耗性を向上させることができる。
【産業上の利用可能性】
【０２１１】
本発明による電子写真感光体は、複合機等の画像形成装置に適用することがきる。
【符号の説明】
【０２１２】
１０    単層型電子写真感光体
１１    導電性基体
１２    感光層
１３    下引き層
２０    積層型電子写真感光体
２１    導電性基体
２２    感光層
２２ａ  電荷発生層
２２ｂ  電荷輸送層
２３    下引き層
【図１】
2014235273.tif 000044
【図２】
2014235273.tif 000045
【図３】
2014235273.tif 000046